(57)【要約】【課題】本発明は、未脱墨の古紙パルプを使用した塗工白板紙について、塗工欠陥が少なく、表面の白色ムラが少なく、平滑性や印刷適性に優れた塗工白板紙を提供するものである。【解決手段】基紙の表面に、顔料と接着剤を主成分として含有する２層の塗被層を有する塗工白板紙において、前記塗被層のうち下塗り塗被層の顔料として、下塗り塗被層の顔料全固形分中、特定条件を満足するデラミネーテッドカオリンを１０〜４０質量％、沈降方式により測定した平均粒子径が０．３５〜３．５μｍの重質炭酸カルシウムを４０〜８０質量％含有することを特徴とする。【選択図】なし【特許請求の範囲】
【請求項１】
基紙の表面に、顔料と接着剤を主成分として含有する２層の塗被層を有する塗工白板紙において、前記塗被層のうち下塗り塗被層の顔料として、下塗り塗被層の顔料全固形分中、下記条件を満足するデラミネーテッドカオリンを１０〜４０質量％、沈降方式により測定した平均粒子径が０．３５〜３．５μｍの重質炭酸カルシウムを４０〜８０質量％含有することを特徴とする塗工白板紙。
デラミネーテッドカオリン：光散乱方式により測定した平均粒子径ｄ５０１が２．０〜５．０μｍの範囲内にあり、沈降方式により測定した平均粒子径ｄ５０２が０．３０〜０．５５μｍの範囲内にあり、かつ平均粒子径ｄ５０１と平均粒子径ｄ５０２の比（ｄ５０１／ｄ５０２）が４以上であるデラミネーテッドカオリン。
【請求項２】
前記デラミネーテッドカオリンを２２〜３７質量％含有する、請求項１記載の塗工白板紙。
【請求項３】
下塗り塗被層の顔料として、さらに沈降方式により測定した平均粒子径が０．１〜３．５μｍの軽質炭酸カルシウムを下塗り塗被層の顔料全固形分中、１０〜４０質量％含有する、請求項１または２に記載の塗工白板紙。
【請求項４】
前記下塗り塗被層の塗工方式がロッド塗工、上塗り層の塗工方式がブレード塗工により形成される、請求項１から３のいずれか一項に記載の塗工白板紙。
【発明の詳細な説明】
【技術分野】
【０００１】
本発明は、特に古紙パルプを使用した塗工白板紙に関するものである。
【背景技術】
【０００２】
白板紙は通常、白ボールとマニラボールに分類され、マニラボールはさらに高級白板紙と特殊白板紙に分類される。さらに白ボールについては、塗工タイプと非塗工タイプがある。白板紙は、通常３〜９層の多層構造からなる厚紙で、各種包装箱等に多く使用される。中でも、白ボール、塗工白ボールおよび特殊白板紙は、環境面や包材のコストダウンの観点から古紙パルプが多く用いられており、中層には未脱墨の古紙パルプが使用されている。例えば、塗工白ボールでは、表層には、バージンパルプまたは脱墨された白色度の高いパルプを、また中層、裏層には白色度の低い未脱墨の古紙パルプを使用する。また、特殊白板紙カードでは、最外層（表層、裏層）には、バージンパルプまたは脱墨された白色度の高いパルプを使用し、中層は脱墨古紙が使用されている。
【０００３】
中層の色を隠蔽するためには、最外層にはある程度の厚さが必要であるが、最外層のみに隠蔽性を求めると、コスト的な問題があるため、最外層と中層の間に中間層（表下層、裏下層）を設けて、この層でも中層の色を隠蔽させるのが普通である。
【０００４】
しかし、中間層には上述のとおりコスト的な問題から最外層と同等の高い白色度を有するパルプを使用することが難しく、中層ほどではないが最外層よりも白色度の低いパルプが使用される。中間層を設けることにより、中層の隠蔽は可能となるものの、中間層の白色度の影響は受けるため、紙面を上方から直視して見たときに、微小な面積の色差ムラ（白色ムラ）を生じ、面感の低下をまねく。
【０００５】
白色度の低い未脱墨の古紙パルプが使用されている白板紙において、白色ムラが存在する原因は必ずしも明らかではないが、次のように考えられる。すなわち最外層の米坪が約３０〜８０ｇ／ｍ２と少なく、隠蔽性が低いうえに、通常の板紙マシンにて得られる各層の原紙地合いは、マシン構造の違いから洋紙系の長網マシンに比べると劣ることが多い。そのため最外層は、パルプ量の少ない（透明性の高い）部分と、パルプ量の多い（透明性の低い）部分の差が比較的大きく、目立ちやすい。この層が内側の層と抄合わされると中間層の表面部が、最外層のパルプ量の少ない（透明性の高い）部分より透けて映り、このときの最外層と中間層のシート表面の白色度差が大きい場合には、中間層の表面が透けて映る部分は色差ムラ（以下、白色ムラとする）となって、白紙面感の低下をもたらすものと推定される。
【０００６】
印刷適性付与の目的で顔料塗被層を設けた塗工白板紙は、塗被層を設けることにより白色ムラは良化する傾向にあるが、単層紙の洋紙と比較して原紙が多層からなり、多層構造由来の各層の原紙凹凸により、塗被層の被覆性は大きく劣るため、被覆性を補うために塗被層中の顔料として、これまでに構造化カオリン、二酸化チタン及び中空型のプラスチックピグメントを使用する方法が提案されている（特許文献１，２を参照）が、更なる改良が望まれている。また、原紙面より白色ムラを改良する目的で、最外層と中間層との白色度差を少なくする方法も提案されている（特許文献３を参照）。
【０００７】
【特許文献１】特開平０６−１６６９９１号公報
【特許文献２】特開２００３−３０６８９２号公報
【特許文献３】特願２００４−１１４９９５号公報
【発明の開示】
【発明が解決しようとする課題】
【０００８】
本発明は、未脱墨の古紙パルプを使用した塗工白板紙について、塗工欠陥が少なく、表面の白色ムラが少なく、平滑性や印刷適性に優れた塗工白板紙を提供するものである。
【課題を解決するための手段】
【０００９】
本発明にかかる塗工白板紙は、基紙の表面に、顔料と接着剤を主成分として含有する２層の塗被層を有する塗工白板紙において、前記塗被層のうち下塗り塗被層の顔料として、下塗り塗被層の顔料全固形分中、下記条件を満足するデラミネーテッドカオリンを１０〜４０質量％、沈降方式により測定した平均粒子径が０．３５〜３．５μｍの重質炭酸カルシウムを４０〜８０質量％含有することを特徴とする。
本発明範囲のデラミネーテッドカオリンとは、光散乱方式により測定した平均粒子径ｄ５０１が２．０〜５．０μｍの範囲内にあり、沈降方式により測定した平均粒子径ｄ５０２が０．３０〜０．５５μｍの範囲内にあり、かつ平均粒子径ｄ５０１と平均粒子径ｄ５０２の比（ｄ５０１／ｄ５０２）が４以上である。
前記デラミネーテッドカオリンは２２〜３７質量％含有することがさらに好ましい。
下塗り塗被層の顔料として、さらに沈降方式により測定した平均粒子径が０．１〜３．５μｍの軽質炭酸カルシウムを下塗り塗被層の顔料全固形分中、１０〜４０質量％含有することが好ましい。
前記下塗り塗被層の塗工方式がロッド塗工、上塗り層の塗工方式がブレード塗工により形成されることが好ましい。
【発明の効果】
【００１０】
本発明によって、塗工欠陥が少なく、表面の白色ムラが少なく、平滑性や印刷適性に優れた塗工白板紙を提供することが可能となった。
【発明を実施するための最良の形態】
【００１１】
一般に、古紙配合率の高いパルプ構成である塗工白板紙において、片面１０〜３０ｇ／ｍ２以下の塗工量にて塗工表面の高白色性と、かつ基紙表面のくすみを十分に隠蔽した良好な白紙外観を得ることは難しい。そこで、本発明者らは上記のごとき難点を解決すべく鋭意検討を重ねた結果、前記塗被層のうち下塗り塗被層の顔料として、下記条件を満足するデラミネーテッドカオリンを１０〜４０質量％、沈降方式により測定した平均粒子径が０．３５〜３．５μｍの重質炭酸カルシウムを４０〜８０質量％含有することより、塗工表面の高白色性、原紙表面の隠蔽性、つまり白色ムラの少ない優れた白紙外観を有する塗工白板紙を得ることができ、さらに塗工欠陥が少なく、平滑性および印刷適性にも優れた塗工白板紙が得られ、本発明の所望とする目的を達成することができたのである。
本発明範囲のデラミネーテッドカオリンとは、光散乱方式により測定した平均粒子径ｄ５０１が２．０〜５．０μｍの範囲内にあり、沈降方式により測定した平均粒子径ｄ５０２が０．３０〜０．５５μｍの範囲内にあり、かつ平均粒子径ｄ５０１と平均粒子径ｄ５０２の比（ｄ５０１／ｄ５０２）が４以上である。
【００１２】
本発明の塗工白板紙において、下塗り塗被層を構成する顔料成分としては、下塗り塗被層の顔料全固形分中、本発明範囲のデラミネーテッドカオリンを１０〜４０質量％、より好ましくは２２〜３７質量％含有し、かつ沈降方式により測定した平均粒子径が０．３５〜３．５μｍの重質炭酸カルシウムを４０〜８０質量％含有するものである。なお、下塗り塗被層を構成する顔料成分としては、本発明範囲のデラミネーテッドカオリンと前記特定の平均粒子径の重質炭酸カルシウムのみからなるものも含まれる。
【００１３】
本発明範囲のデラミネーテッドカオリンの量が、下塗り塗被層の顔料成分の１０質量％未満であったり、重質炭酸カルシウムの量が８０質量％を超える場合は、下塗り塗被層自体に優れた平滑性、被覆性（白色ムラ改良）を付与することが難しく、デラミネーテッドカオリンの量が４０質量％を越えたり、重質炭酸カルシウムの量が下塗り塗被層の顔料成分の４０質量％未満である場合には、塗工欠陥が生じる恐れがある。
【００１４】
次に本発明における下塗り塗被層に使用されるデラミネーテッドカオリンについて述べる。デラミネーテッドカオリンは、六角板状が積層した通常のカオリンを単層に剥がすことにより得られ、比較的粒子径が大きく、アスペクト比が高いために、塗被層に配合すると原紙の被覆性が良好になり、平滑性が向上すると言われている。また、光散乱方式による平均粒子径ｄ５０１と沈降方式による平均粒子径ｄ５０２の比、ｄ５０１／ｄ５０２は、顔料のアスペクト比と関係しており、これが被覆性に影響するためと考えられる。光散乱方式による平均粒子径測定では、個々の粒子を形状に関係なく、球相当径に換算して粒子径を表示するのに対して、沈降方式による平均粒子径測定では、形状の特性が沈降性に影響を及ぼし、カオリン等の板状の粒子は沈降が遅くなり、見かけ上、細かい粒子として表示されるため、それぞれの測定方式による平均粒子径に差が出るものと考えられる。顔料粒子のアスペクト比が大きく、すなわち板状の形状が強いほど、沈降方式による平均粒子径が小さくなり、光散乱方式による平均粒子径ｄ５０１と沈降方式による平均粒子径ｄ５０２の比、ｄ５０１／ｄ５０２は大きくなるものと考えられる。
【００１５】
以上のことを鑑み、鋭意検討を行なった結果、光散乱方式により測定した平均粒子径ｄ５０１が２．０〜５．０μｍ、好ましくは２．２〜２．８μｍ、沈降方式により測定した平均粒子径ｄ５０２が０．３〜０．５５μｍ、好ましくは０．３０〜０．５０μｍ、沈降方式により測定した平均粒子径ｄ５０１と光散乱方式により測定した平均粒子径ｄ５０２の比、ｄ５０１／ｄ５０２が４以上、好ましくは５以上であるデラミネーテッドカオリンを使用することにより、被覆性と平滑性のバランスが優れた塗工白板紙を発明するに至った。なお、光散乱方式による平均粒子径ｄ５０１および沈降方式による平均粒子径が、それぞれ２．０μｍ未満および０．３μｍ未満の場合、被覆性の高い塗被層を形成することができず、また、光散乱方式による平均粒子径ｄ５０１および沈降方式よる平均粒子径ｄ５０２が、それぞれ５．０μｍおよび０．５５μｍを越える場合、本発明でもとめる平滑性が得られない。また、光散乱方式による平均粒子径ｄ５０１と沈降方式による平均粒子径ｄ５０２の比、ｄ５０１／ｄ５０２が４未満の場合も、本発明の塗工白板紙を得ることができない。
【００１６】
本発明における下塗り塗被層に使用される重質炭酸カルシウムについては、沈降方式により測定した平均粒子径の範囲が０．３５〜３．５μｍの範囲であることが好ましく、より好ましくは０．３５〜１．５μｍ、さらに好ましくは０．３５〜０．９μｍの範囲である。０．３５μｍ未満の場合、被覆性の高い塗被層を形成することができず、また、３．５μｍを越えると本発明で求める平滑性、被覆性（白色ムラ改良）が得られない。
【００１７】
本発明において、下塗り塗被層に含有するデラミネーテッドカオリン、重質炭酸カルシウム以外の顔料としては例えば、前記範囲以外のデラミネーテッドカオリン、カオリン、タルク、クレー、焼成カオリン、軽質炭酸カルシウム、二酸化チタン、亜硫酸カルシウム、石膏、硫酸バリウム、ホワイトカーボン、非晶質シリカ、デラミカオリン、ケイソウ土、炭酸マグネシウム、二酸化チタン、水酸化アルミニウム、水酸化カルシウム、水酸化マグネシウム、水酸化亜鉛、酸化亜鉛、酸化マグネシウム、ベントナイト、セリサイト等の無機顔料のほか、尿素ホルマリン樹脂微粒子、微小中空粒子等の有機顔料等、通常の塗被紙分野に使用される顔料を使用することが可能であり、これらの中から１種あるいは２種以上を適宜選択して使用できる。なお、使用する顔料の、沈降方式により測定した平均粒子径は、０．１〜３．５μｍの範囲が好ましく、より好ましくは０．１〜１．５μｍ、さらに好ましくは０．１〜０．７μｍの範囲である。
【００１８】
なかでも、沈降方式により測定した平均粒子径が０．１〜３．５μｍの範囲にある軽質炭酸カルシウムを下塗り塗被層の顔料全固形分中、１０〜４０質量％含有することにより、特に印刷時において、大豆油インキを使用した場合に良好なインキ乾燥性が得られるため、結果として良好な印刷適性が得られる。前記平均粒子径としては、より好ましくは０．１〜１．５μｍ、さらに好ましくは０．１〜０．７μｍの範囲であり、含有量としては、１０〜３０質量％がより好ましい。
【００１９】
本発明において、下塗り塗被層に含有する接着剤としては、特に限定させるものではなく、通常の塗工白板紙分野で使用される接着剤、例えば水溶性接着剤として、酸化澱粉、エステル化澱粉、冷水可溶性澱粉などの各種澱粉類、カゼイン、大豆蛋白、合成蛋白などの蛋白質類、カルボキシメチルセルロース、メチルセルロースなどのセルロース誘導体、ポリビニルアルコールやその変性品などを、また分散液型接着剤として、スチレン−ブタジエン共重合体、メチルメタクリレート−ブタジエン共重合体などの共役ジエン系重合体ラテックス、アクリル系重合体ラテックス、エチレン−酢酸ビニル共重合体などのビニル系重合体ラテックスなどを使用することが可能であり、必要に応じてこれらの中から１種類あるいは２種類以上を適宜選択して使用する。
【００２０】
また本発明においては、下塗り塗被層の接着剤成分の量は、顔料成分１００質量部当たり１０〜３０質量部の範囲が好ましく、特には１０〜２５質量部がより好ましい。塗工白板紙に印刷、加工を施す場合、必要とされる印刷、加工強度を発現させるために、塗被層に接着剤を含有させるが、接着剤成分の量が１０〜３０質量部の範囲であれば、印刷時の加工強度に優れ、良好な平滑性が得られる。
【００２１】
下塗り塗被層の接着剤成分として、水溶性接着剤を併用する場合は、その含有量を顔料成分１００質量部当たり、7質量部以下、特に４質量部以下とすることが好ましい。７質量部以下の範囲であれば、下塗り塗被層において良好な平滑性を得ることができる。なお、少量の水溶性接着剤を分散型接着剤と併用することは、下塗り塗被層を形成する塗被液の増粘、保水に有効である。
【００２２】
本発明にかかる塗工白板紙の下塗り塗被層は、本発明範囲のデラミネーテッドカオリン１０〜４０質量％と、重質炭酸カルシウム４０〜８０質量％とで構成させた顔料成分と、好ましくは顔料成分１００質量部当たり１０〜３０質量部の接着剤を含有する下塗り塗被層を形成する塗被液を、原紙の片面又は両面に塗工して乾燥することによって形成される。
【００２３】
原紙に下塗り塗被層用塗被液を塗工するための塗工装置としては特に限定されるものではなく、例えばエアナイフコーター、ブレードコーター、ロッドコーター、バーコーターおよびゲートロールコーター、サイズプレス等のロールコーター、ビルブレードコーター、ベルバパコーター等が本発明の効果を損なわない範囲で適宜組み合わせて使用されるが、ロッドコーターがより好ましく使用される。ロッドコーターが好ましく使用されるのは、基紙表面の凹凸に沿った輪郭塗工が可能であり、かつ高濃度塗料を使用できるため高速塗工も可能であることが理由としてあげられる。
【００２４】
また本発明にかかる塗工白板紙の上塗り塗被層は、平均粒子径が０．１〜３．５μｍの範囲、好ましくは０．３〜１．０μｍの範囲にある白色顔料と、白色顔料１００質量部当たり１０〜２５質量部の接着剤を含有する上塗り塗被層を形成する塗被液を、原紙上に形成されている下塗り塗被層の表面に塗工して乾燥することによって形成される。
【００２５】
下塗り塗被層を設けた紙への上塗り塗被層形成の塗工装置としてはブレードコーターが好ましく使用される。上塗り塗被層用塗料の塗工装置として、ブレードコーターが好ましく使用されるのは、高平滑な塗工面が得られやすく、また下塗りで使用されるロッドコーターと同じく、高濃度塗料を使用できるため高速塗工も可能であることが理由としてあげられる。上塗り塗被液の塗工量は、前述した下塗り塗被液の塗工量との合計で、原紙の片面当たり、乾燥重量で１０〜３０ｇ／ｃｍ２の範囲で選ばれる。
【００２６】
上塗り塗被層中の顔料については、平均粒子径が０．１〜３．５μｍの範囲であれば、上塗り塗被層の良好な平滑性が得られる。
【００２７】
上塗り塗被層に使用できる顔料としては、例えば、炭酸カルシウム、焼成カオリン、エンジニアードカオリン、カオリン、本発明範囲またはそれ以外のデラミネーテッドカオリン、タルク、硫酸カルシウム、硫酸バリウム、水酸化アルミニウム、ニ酸化チタン、サチンホワイト、酸化亜鉛、アルミナ、炭酸マグネシウム、酸化マグネシウム、シリカ、アルミノ珪酸マグネシウム、珪酸カルシウムベントナイト、ゼオライト、セリサイト、スメクタイト等の無機顔料や、密実型、中空型、貫通孔型のプラスチックピグメント等を挙げることができる。これらの白色顔料は、１種又は２種以上が本発明では使用可能である。
【００２８】
中でもカオリン、炭酸カルシウム、ニ酸化チタンは、印刷適性、平滑性、白色度を高める理由で好ましく使用される顔料である。
【００２９】
上塗り塗被層の接着剤成分には、通常は分散型接着剤を使用する。分散型接着剤としては、スチレン−ブタジエン共重合体、メチルメタクリレート−ブタジエン共重合体などの共役ジエン系重合体ラテックス、アクリル系重合体ラテックス、エチレン−酢酸ビニル共重合体などのビニル系重合体ラテックスなどを例示することができ、これらの１種又は２種以上が、上塗り塗被層の接着剤成分として使用可能である。
【００３０】
上記した分散型接着剤と共に少量の水溶性接着剤を併用することができる。水溶性接着剤としては、酸化澱粉、エステル化澱粉、冷水可溶性澱粉などの各種澱粉類、カゼイン、大豆蛋白、合成蛋白などの蛋白質類、カルボキシメチルセルロース、メチルセルロースなどのセルロース誘導体、ポリビニルアルコールやその変性品などが例示できる。
【００３１】
上塗り塗被層が含有する接着剤成分の量は、水溶性接着剤を併用するか否かにかかわらず、上塗り塗被層に含まれる顔料成分１００質量部当たり、１０〜２５質量部の範囲が好ましく、１０〜２０質量部の範囲がより好ましい。接着剤成分の含有量が１０〜２５質量部の範囲であれば、印刷時の加工強度に優れ、良好な平滑性が得られる。
【００３２】
下塗り塗被層の形成に使用する塗被液および上塗り塗被層の形成に使用する塗被液には、それぞれ必要に応じて、青系統あるいは紫系統の染料や有色顔料、蛍光染料、増粘保水剤、酸化防止剤、老化防止剤、導電誘導剤、消泡剤、紫外線吸収剤、分散剤、ｐＨ調整剤、離型剤、耐水化剤、撥水剤等の各種助剤を適宜配合することができる。
【００３３】
下塗り塗被層を形成する前にマシンキャレンダー、ソフトキャレンダー、あるいはヤンキードライヤー等を使用して、あらかじめ基紙の平滑化処理を行うこともできる。また、上塗り用塗被液を塗工、乾燥した後にマシンキャレンダー、ソフトキャレンダー、あるいはスーパーキャレンダー等を使用して平滑化処理を施すのが望ましい。
【００３４】
原紙としては二層以上の多層抄きで構成され、使用するパルプとしては特に限定するものではなく、例えば晒ないしは未晒の化学パルプ、機械パルプ、さらには脱墨ないしは未脱墨の古紙パルプ等の一種、又は二種以上を適宜混合して使用される。その他、基紙には必要に応じて、サイズ剤；紙力剤；濾水剤；填料；染料等を適宜添加することもできる。なお、基紙の米坪は通常１５０〜６５０ｇ／ｍ２程度である。
【００３５】
一般的に言えば、塗工白板紙は原紙の少なくとも片面に、白色顔料と接着剤を主成分とする塗被層を複層で形成させることで製造される。本発明によって、特に未脱墨の古紙パルプを使用した原紙に対して、下塗り塗被層の顔料成分の種類を規定することにより、塗工欠陥が少なく、表面の白色ムラが少なく、平滑性や印刷適性に優れた塗工白板紙を提供することが可能となった。
【実施例】
【００３６】
以下に実施例を挙げて本発明を具体的に説明する。もちろん、本発明はこれらの実施例に限定されるものではない。なお、特に断らない限り、例中の「部」、「％」は、「質量部」、「質量％」を示す。また、実施例や比較例で使用した顔料の平均粒子径は以下の方法で測定した。
【００３７】
・光散乱方式による顔料の平均粒子径測定
（株）島津製作所製のレーザー回折式粒度分布測定装置ＳＡＬＤ−２０００を使用して、調製した顔料スラリーの粒度分布を測定し、５０累積質量％に該当する平均粒子径（ｄ５０１）を測定した。なお、測定に供した顔料分散液は、分散剤（ポリアクリル酸ナトリウム）を対顔料０．０５％添加し、顔料固形分濃度が１％になるように希釈して得た。さらに必要に応じて、当該測定装置で測定可能な領域にまで希釈した。
【００３８】
・沈降方式による顔料の平均粒子径測定
米国  マイクロメリティックス社製のセディグラフ５１００を使用して、調製した顔料スラリーの粒度分布を測定し、５０累積質量％に該当する平均粒子径（ｄ５０２）を求めた。なお、測定に供した顔料分散液は、分散剤（ポリアクリル酸ナトリウム）を対顔料０．０５％添加して調製した顔料スラリーを、燐酸塩系分散剤（ナンカリン）の０．１％水溶液で、顔料固形分濃度が約５％になるように希釈して得た。
【００３９】
各実施例及び比較例で得られた塗工白板紙を、下記の方法で評価し、その結果を表１に示した。なお、本発明における測定および評価については、特に記載のない限り、２３℃、５０％ＲＨの環境下でおこなった。
【００４０】
（白色ムラ）
表面の白色ムラの程度を目視にて評価した。
◎：均一で白色ムラがない。
○：一部白色ムラが認められるが、実用上問題ない。
△：白色ムラが目立ち、実用上問題ある。
×：白色ムラが、非常に目立つ。
【００４１】
（ＰＰＳ平滑度）
パーカープリントサーフ（ＰＰＳ）表面平滑度試験機（機種名：ＭＯＤＥＬ  Ｍ-５６９型、ＭＥＳＳＭＥＲ  ＢＵＣＨＥＬ社製、英国）を用い、バッキングディスク：ソフトラバー、クランプ圧力：２ＭＰａで、表面を５回平滑度測定を行い、その平均を求めた。
【００４２】
（印刷適性）
ＲＩ印刷機にて、印刷インキ（商品名：Ｖａｌｕｅｓ−Ｇ  墨  Ｓタイプ、大日本インキ化学工業社製）を０．１ｃｃ使用してＲＩ印刷機にて、各塗工白板紙の表面に印刷を行い、塗工白板紙のインキ転写面を肉眼で観察し、転写したインキ濃度（インキ着肉性）と、濃度の均一性（印刷平滑性）とから、塗被紙の印刷適性を４段階評価した。
◎：印刷適性が特に優れる。
○：印刷適性が優れる。
△：印刷適性がやや劣る。
×：印刷適性が劣る。
【００４３】
（インキ乾燥性）
ＲＩ印刷試験機にて大豆油インキ（大日本インキ化学工業社製、商品名：ナチュラリス１００プロセス墨）０．６ｃｃを用いて印刷し、印刷直後、印刷から２分後、および４分後に上質紙を重ねあわせて一定の圧力で加圧し、上質紙に転写したインキ濃度を以下の基準に従って観察、判定を行った。
◎：２分後には、上質紙にほとんど転写しない。
○：４分後には、上質紙にほとんど転写しない。
△：印刷直後のインキ転移濃度に対して、４分後の転移濃度が半分程度である。（乾燥速度がやや遅い）
×：印刷直後のインキ転移濃度に対して、４分後の転移濃度がやや薄くなっている程度である。（乾燥速度がかなり遅い）
【００４４】
（塗工欠陥）
塗工白板紙の塗工欠陥発生状況に対して、下記のように評価を行った。
◎：塗工欠陥が無く、まったく問題の無いレベルである
○：塗工欠陥が僅かに発生したが、実用上問題とならないレベルである。
×：塗工欠陥が頻繁に発生し、生産効率に劣り、問題となるレベルである。
【００４５】
実施例１
（１ａ）下塗り塗被層用塗被液の調製
顔料として、デラミネーテッドカオリン（商品名：コンツァー１５００、イメリス社製、光散乱方式平均粒子径ｄ５０１が２．７μｍ、沈降方式平均粒子径ｄ５０２が０．４６μｍ、ｄ５０１／ｄ５０２の比５．９）３５部、重質炭酸カルシウム（商品名：ＦＭＴ９０、ファイマテック社、沈降方式平均粒子径０．７８μｍ）６５部を使用し、分散剤として、前記全顔料に対し、ポリアクリル酸ソーダ０．２部を添加し、コーレス分散機を用いて固形分濃度が７０％の顔料スラリーを調製した。このスラリーに顔料１００部に対して、リン酸エステル化澱粉（商品名：エースＰ−Ｆ２６０、王子コーンスターチ社製）３部（固形分換算）、および固形濃度５０％のスチレン−ブタジエン共重合体ラテックス（商品名：Ｘ−４００Ａ、ガラス転移温度：−２３℃、ＪＳＲ社製）１５部（固形分換算）をそれぞれ添加し、さらに水を加えて固形分濃度が６０％の塗料を調製した。
【００４６】
（１ｂ）上塗り塗被層用塗被液の調製
顔料として、カオリン（商品名：ＵＷ−９０、エンゲルハード社製、沈降方式平均粒子径０．３２μｍ）６０部、軽質炭酸カルシウム（商品名：ＴＰ−２２１−ＧＳ、奥多摩工業社製、沈降方式平均粒子径０．４９μｍ）３５部、二酸化チタン（商品名：クロノスＫＡ−１０、チタン工業社製、沈降方式平均粒子径０．４１μｍ）５部を使用し、分散剤として、前記全顔料に対し、ポリアクリル酸ソーダ０．２部を添加し、コーレス分散機を用いて固形分濃度が６５％の顔料スラリーを調製した。このスラリー顔料１００部に対して、にリン酸エステル化澱粉（商品名：エースＰ−Ｆ２６０、王子コーンスターチ社製）３部（固形分換算）、固形濃度５０％のスチレン−ブタジエン共重合体ラテックス（商品名：Ｌ−１８２５、ガラス転移温度：８℃、旭化成社製）１５部（固形分換算）をそれぞれ添加し、さらに水を加えて固形分濃度が６０％の塗料を調製した。
【００４７】
（１ｃ）塗工白板紙の作製
外層に脱墨古紙パルプ（表・裏層：パルプ白色度７６％、表下・裏下層５６％）、中層に未脱墨の古紙パルプ（パルプ白色度５０％）を使用して５層に抄き合わされた米坪２９０ｇ／ｍ２の原紙の片面に、上記で得た下塗り塗被層用塗被液をロッドコーターを用いて、乾燥重量で１０ｇ／ｍ２となるように塗被、乾燥して下塗り塗被層を形成し、さらに下塗り塗被層上に、上記で得た上塗り塗被層用塗被液をブレードコーターを用い、乾燥重量で１０ｇ／ｍ２となるように塗被、乾燥してそれぞれ表面２層タイプの塗工白板紙を得た。次に、２スタックの、金属ロール表面温度が１５０℃、２ニップのソフトキャレンダーに通紙して、平滑化処理された塗工白板紙を得た。
【００４８】
実施例２
実施例１の下塗り塗被層用塗被液の調製において、重質炭酸カルシウム（商品名：ＦＭＴ９０、前出）を重質炭酸カルシウム（商品名：ＦＭＴ６５、ファイマテック社製、沈降方式平均粒子径１．２１μｍ）に変更した以外は実施例１と同様にして塗工白板紙を得た。
【００４９】
実施例３
実施例１の下塗り塗被層用塗被液の調製において、デラミネーテッドカオリン（商品名：コンツァー１５００、前出）を２０部、重質炭酸カルシウム（商品名：ＦＭＴ９０、前出）８０部に変更した以外は実施例１と同様にして塗工白板紙を得た。
【００５０】
実施例４
実施例１の下塗り塗被層用塗被液の調製において、顔料をデラミネーテッドカオリン（商品名：コンツァー１５００、前出）３０部、重質炭酸カルシウム（商品名：ＦＭＴ９０、前出）６５部、サチンホワイト（商品名：ＳＷ-ＢＬ、白石工業社製、沈降方式平均粒子径０．５μm）５部に変更した以外は実施例１と同様にして塗工白板紙を得た。
【００５１】
実施例５
実施例１の下塗り塗被層用塗被液の調製において、重質炭酸カルシウム（商品名：ＦＭＴ９０、前出）を重質炭酸カルシウム（商品名：ソフトン１５００、備北粉化社製、沈降方式平均粒子径３．０７μｍ）に変更した以外は実施例１と同様にして塗工白板紙を得た。
【００５２】
実施例６
実施例１の下塗り塗被層用塗被液の調製において、重質炭酸カルシウム（商品名：ＦＭＴ９０、前出）６５部を５０部に変更し、さらに軽質炭酸カルシウム（商品名：ＴＰ−２２１−ＧＳ、奥多摩工業社製、沈降方式平均粒子径０．４９μｍ）１５部を配合した以外は実施例１と同様にして塗工白板紙を得た。
【００５３】
比較例１
実施例１の下塗り塗被層用塗被液の調製において、顔料をデラミネーテッドカオリン（商品名：ニューサーフ、エンゲルハード社製、光散乱方式平均粒子径ｄ５０１が５．６μｍ、沈降方式平均粒子径ｄ５０２が２．１μｍ、ｄ５０１／ｄ５０２が２．７）３５部、重質炭酸カルシウム（商品名：ＦＭＴ９０、前出）６５部に変更した以外は実施例１と同様にして塗工白板紙を得た。
【００５４】
比較例２
実施例１の下塗り塗被層用塗被液の調製において、デラミネーテッドカオリン（商品名：コンツァー１５００、前出）５部、重質炭酸カルシウム（ＦＭＴ９０、前出）９５部に変更した以外は、実施例１と同様にして塗工白板紙を得た。
【００５５】
比較例３
実施例１の下塗り塗被層用塗被液の調製において、デラミネーテッドカオリン（商品名：コンツァー１５００、前出）５０部、重質炭酸カルシウム（商品名：ＦＭＴ９０、前出）５０部に変更した以外は実施例１と同様にして塗工白板紙を得た。
【００５６】
比較例４
実施例１の下塗り塗被層用塗被液の調製において、重質炭酸カルシウム（商品名：ＦＭＴ９０、前出）を使用せず、デラミネーテッドカオリン（商品名：コンツァー１５００、前出）５０部、軽質炭酸カルシウム（商品名：ＴＰ−１２１−７Ｃ、奥多摩工業社製、沈降方式平均粒子径１．０μｍ）５０部を配合した以外は実施例１と同様にして塗工白板紙を得た。
【００５７】
比較例５
実施例１の下塗り塗被層用塗被液の調製において、重質炭酸カルシウム（商品名：ＦＭＴ９０、前出）を使用せず、軽質炭酸カルシウム（商品名：ＴＰ−２２１−ＧＳ、前出）６５部を配合した以外は実施例１と同様にして塗工白板紙を得た。
【００５８】
比較例６
実施例１の下塗り塗被層用塗被液の調製において、重質炭酸カルシウム（商品名：ＦＭＴ９０、前出）を重質炭酸カルシウム（商品名：ホワイトンＳＢ、白石カルシウム社製、沈降方式平均粒子径４．０μｍ）に変更した以外は実施例１と同様にして塗工白板紙を得た。
【００５９】
【表１】
2007254914.tif 000002